(57)【要約】  強度的性質を維持しながら、通気性を有し、かつ厚さの薄い、非水系電池用セパレータおよびかかるセパレータを具備する非水系電池を提供する。前記セパレータは、熱水溶解温度が１００℃よりも低く、８５℃よりも高いポリビニルアルコール系繊維を３０質量％以上（繊維シート１００質量％に対して）配合して形成された繊維シートからなる。【特許請求の範囲】
【請求項１】
熱水溶解温度が１００℃よりも低く、８５℃よりも高いポリビニルアルコール系繊維（繊維Ａ）を３０質量％以上（繊維シート１００質量％に対して）配合して形成された繊維シートからなる非水系電池用セパレータ。
【請求項２】
前記繊維Ａに、熱水溶解温度が８０℃未満のポリビニルアルコール系繊維（繊維Ｂ）がさらに配合された繊維シートからなる、請求項1に記載の非水系電池用セパレータ。
【請求項３】
前記繊維Ａまたは前記繊維Ａと繊維Ｂに、ガラス繊維が加えられて形成された繊維シートからなる、請求項１または請求項2に記載の非水系電池用セパレータ。
【請求項４】
前記ガラス繊維は、最大繊維径が３０μｍ以下で平均繊維径が０．１〜１．０μｍの粉砕処理されたガラス繊維であり、該ガラス繊維を２０〜５０質量％（繊維シート１００質量％に対して）配合して形成された繊維シートからなる、請求項３に記載の非水系電池用セパレータ。
【請求項５】
前記セパレータの厚さが９〜３０μｍ、密度が０．６〜１．０ｇ／ｃｍ３、縦方向の強力が０．６ｋｇ／１５ｍｍ以上である請求項３または請求項４に記載の非水系電池用セパレータ。
【請求項６】
前記粉砕処理されたガラス繊維は、物理的に粉砕処理されたガラス繊維である、請求項３〜５のいずれか１項に記載の非水系電池用セパレータ。
【請求項７】
前記粉砕処理されたガラス繊維は、湿式粉砕処理されたガラス繊維である、請求項３〜６のいずれか１項に記載の非水系電池用セパレータ。
【請求項８】
前記繊維Ａまたは前記繊維Ａと繊維Ｂに、セルロース繊維が加えられて形成された繊維シートからなる、請求項１または請求項２に記載の非水系電池用セパレータ。
【請求項９】
前記セルロース繊維が、有機溶剤系セルロース繊維または天然セルロース繊維の叩解物である請求項８に記載の非水系電池用セパレータ。
【請求項１０】
前記セパレータは、下記の要件（１）および（２）を満たす請求項８または請求項９に記載の非水系電池用セパレータ。
１．セパレータの厚さが５〜３０μｍの範囲内にあること。
２．セパレータの縦方向強度（Ｋｇ／１５ｍｍ）／厚さ（μｍ）＞０．０５
【請求項１１】
請求項１〜１０のいずれか１項に記載の非水系電池用セパレータを具備してなる非水系電池。
【発明の詳細な説明】
【関連出願】
【０００１】
本出願は、２０１２年５月２８日出願の特願２０１２−１２１１１３および２０１２年９月２６日出願の特願２０１２−２１１６０３の優先権を主張するものであり、その全体を参照により本願の一部をなすものとして引用する。
【技術分野】
【０００２】
本発明は、非水系電池の構成材料として有用な電池用セパレータ及びこれを具備する非水系電池に関する。
非水系電池とは、非水電解質電池とも称され、電解液として水を使用しない電池であり、例えばリチウムイオン二次電池などがある。本発明において、非水系電池は一次電池および二次電池の両者を包含する。
【背景技術】
【０００３】
近年、電子機器のコードレス化に対応するため、軽量で高起電力、高エネルギーが得られる電源として、リチウム電池（リチウム一次電池）やリチウムイオン二次電池等の非水系電池が注目を集めている。例えば、円筒形リチウム二次電池などは、携帯電話やノート型パソコン等に用いられるため大量に生産されており、その生産量は年々増加している。さらに、非水系電池は、次世代の電気自動車用のエネルギー源としても注目され、更なる電気抵抗抑制による高出力化の要求も高くなっている。【０００４】
この非水系電池の電解質液としては、後述するような有機溶剤に、ＬｉＰＦ６、ＬｉＣＦ３ＳＯ３，ＬｉＣｌＯ、ＬｉＢＦ４等を電解質として溶解したものが知られているが、短絡や正・負極等の誤接続により異常電流が流れた場合、これに伴って電池温度が著しく上昇する場合があるので、このような温度上昇の事態が発生した場合、セパレータの一部が溶融するようにして短絡や誤接続を防ぐ試みがなされている（例えば、特許文献１参照）。【０００５】
また、従来、非水系電池用のセパレータを構成する材料として耐熱性と耐久性があり、さらに極細化が可能なガラス繊維や叩解可能な再生セルロースの使用が検討されているが、ガラス繊維は自己接着性がなく繊維同士の絡みによる強度も期待できないため、強度不足を各種バインダーによって改善することが検討されている（例えば、特許文献２〜５参照）。また、再生セルロースについては、叩解を進めることにより強度を得ることができるが、他の性能とのバランスについて検討がなされている（例えば、特許文献６〜７）。
【先行技術文献】
【特許文献】
【０００６】
【特許文献１】国際公開２０１１／０３３９７５号パンフレット
【特許文献２】特開昭５９−０１４２６０号公報
【特許文献３】特開平８−０３１４２９号公報
【特許文献４】特開平１０−２８４０３８号公報
【特許文献５】特許第４９２２６６４号公報
【特許文献６】特許３６６１１０４号公報
【特許文献７】特開平１０−２２３１９６号公報
【発明の概要】
【発明が解決しようとする課題】
【０００７】
セパレータ性能としては、強度的性質（引張強力、突刺強力など）が要求される一方では、厚さが薄く、そして通気性(多孔性、イオン透過性)を有することが要求されるが、ガラス繊維を使用した紙や再生セルロース叩解原料のみから形成された紙では、強度的性質を満足させるために厚さが大きくなるなど、上記の特性をすべてバランスよく満足させることは困難である。【０００８】
本発明者らは、非水系電池用のセパレータとして用いられる、厚さが薄い一方で、強度的性質に優れ、しかも、通気性のある繊維シートを得ることを解決すべき課題であると認識して、鋭意検討を行った結果、本発明に到達した。
【課題を解決するための手段】
【０００９】
本発明第1の構成は、熱水溶解温度が１００℃よりも低く、８５℃よりも高いポリビニルアルコール系繊維（繊維Ａ）を３０質量％以上（繊維シート１００質量％に対して）配合して形成された繊維シートからなる非水系電池用セパレータである。【００１０】
上記のセパレータにおいて、前記繊維Ａに、熱水溶解温度が８０℃未満のポリビニルアルコール系繊維（繊維Ｂ）がさらに配合された繊維シートからなる非水系電池用セパレータであることが好ましい。【００１１】
前記繊維Ａまたは前記繊維Ａと繊維Ｂに、ガラス繊維が加えられて形成された繊維シートからなる非水系電池用セパレータであることが好ましい。【００１２】
前記ガラス繊維は、最大繊維径が３０μｍ以下で平均繊維径が０．１〜１．０μｍの粉砕処理されたガラス繊維であり、該ガラス繊維を２０〜５０質量％（繊維シート１００質量％に対して）配合して形成された繊維シートからなる非水系電池用セパレータであることが好ましい。【００１３】
前記ガラス繊維が加えられた非水系電池用セパレータにおいて、前記セパレータの厚さが９〜３０μｍ、密度が０．６〜１．０ｇ／ｃｍ３、縦方向（繊維シートのＭＤ方向）の強力が０．６ｋｇ／１５ｍｍ以上であることが好ましい。【００１４】
前記粉砕処理されたガラス繊維は、物理的に粉砕処理されたガラス繊維であることが好ましく、また、前記粉砕処理されたガラス繊維は、湿式粉砕処理されたガラス繊維であることが好ましい。【００１５】
前記繊維Ａまたは前記繊維Ａと繊維Ｂに、セルロース繊維が加えられて形成された繊維シートからなる非水系電池用セパレータであることが好ましい。【００１６】
前記セルロース繊維が、有機溶剤系セルロース繊維または天然セルロース繊維の叩解物であることが好ましい。【００１７】
前記セルロース繊維が加えられた非水系電池用セパレータにおいて、前記セパレータは、下記の要件（１）および（２）を満たす非水系電池用セパレータであることが好ましい。
１．セパレータの厚さが５〜３０μｍの範囲内にあること。
２．セパレータの縦方向強度（ｋｇ／１５ｍｍ）／厚さ（μｍ）＞０．０５【００１８】
本発明第２の構成は、前記記載の非水系電池用セパレータを具備してなる非水系電池である。【００１９】
なお、請求の範囲および／または明細書に開示された少なくとも２つの構成要素のどのような組合せも、本発明に含まれる。特に、請求の範囲に記載された請求項の２つ以上のどのような組合せも本発明に含まれる。
【発明の効果】
【００２０】
本発明によれば、非水系電池用セパレータが、熱水溶解温度が１００℃よりも低く、８５℃よりも高いポリビニルアルコール系繊維（繊維Ａ）を３０質量％以上（繊維シート１００質量％に対して）配合して形成された繊維シートからなることにより、繊維形態を維持しながら、繊維交点では接着が生じている繊維シートを形成することができる。これにより、繊維が保有している強度的性質を保有しながら厚さを薄くできる一方では、繊維間の空隙の存在により通気性（イオン通過性）があり、抵抗の低い繊維シートを得ることができ、このものは、セパレータとして極めて有効なものである。【００２１】
さらに、前記繊維（Ａ）に、前記繊維（Ａ）よりも水中溶解温度の低いポリビニルアルコール系繊維（繊維Ｂ）を加えてシート形成を行うことにより、繊維Ｂがバインダー機能を発揮して、繊維交点における接着をより強固にすることができる。【００２２】
さらに、前記繊維Ａまたは前記繊維Ａと繊維Ｂに、ガラス繊維、とくに特定の繊維径を有する粉砕処理されたガラス繊維を２０〜５０質量％（繊維シート１００質量％に対して）配合してシート形成を行うことにより、非水系電池用セパレータは、強度的性質に優れ、しかも、セパレータの遮蔽性と薄葉化が達成される。【００２３】
さらに、前記のガラス繊維が加えられて形成されたセパレータは、下記の三つの要件を備えることにより、厚さ・密度と機械的強度がバランスしたものとなる。
１．セパレータの厚さが９〜３０μｍ
２．密度が０．６〜１．０ｇ／ｃｍ３
３．セパレータの縦方向の強力（ｋｇ／１５ｍｍ）が０．６ｋｇ／１５ｍｍ以上【００２４】
また、繊維Ａまたは繊維Ａと繊維Ｂに、セルロース系繊維、とくに叩解したセルロース系を加えてシート形成を行うことにより、フィブリル化した繊維が加わり、繊維シートに絡み合いによる接合が加わることにより、シートの柔軟性が増加し、シートに適度な遮蔽性を与えることができる。【００２５】
前記のセルロース系繊維を加えたセパレータにおいて、下記の二つの要件を備えることにより、厚さと機械的強度がバランスしたものとなる。
１．セパレータの厚さが５〜３０μｍの範囲内にあること。
２．セパレータの縦方向強度（ｋｇ／１５ｍｍ）／厚さ（μｍ）＞０．０５【００２６】
前記の特性を有する本発明第1の構成に係るセパレータを装着することにより得られる非水系電池は、セパレータが薄くなることにより極間距離が減少して低抵抗化し、かつ、セパレータの薄型化により正極・負極が増やせることによる電池の高容量化が期待できる。
【発明を実施するための形態】
【００２７】
（繊維シート）
本発明の非水系電池用セパレータを構成する繊維シートは、熱水溶解温度が１００℃よりも低く、８５℃よりも高いポリビニルアルコール系繊維(繊維Ａ)を３０質量％以上配合して形成される必要がある。熱水溶解温度が１００℃よりも低いと、繊維シート形成を湿式法（抄紙機などを用いるシート成形法）で行う際に繊維が水分を含むことにより、加熱乾燥時に繊維構造を維持しながら、繊維交点において繊維表面で接合が生じて、シート形成をすることができる。熱水溶解温度が１００℃以上であると、繊維表面が安定していて、加熱乾燥時において繊維交点において繊維間に接合が生じないので、繊維シート形成が困難となる。一方、熱水溶解温度が８５℃以下であると、繊維シート形成後の加熱乾燥時においてポリビニルアルコールが溶解して、繊維シートの形成が困難となる。好ましくは、熱水溶解温度が９８℃よりも低く、９０℃よりも高いポリビニルアルコール系繊維を使用する繊維シートを形成するのがよい。
本発明では、熱水溶解温度が１００℃よりも低く、８５℃よりも高いポリビニルアルコール系繊維(繊維Ａ)を用いてシート形成を行うことが特徴であり、この場合、ポリビニルアルコール系繊維は、シート形成の主体繊維であるだけでなく、バインダー繊維としての機能も有する。
【００２８】
（繊維Ａ）
本発明において、熱水溶解温度が１００℃よりも低く、８５℃よりも高いポリビニルアルコール系繊維は、平均重合度１０００〜５０００、ケン化度９５モル％以上のビニルアルコール系ポリマーから得ることができる。上記の熱水溶解性を阻害しない範囲内で、該ビニルアルコール系ポリマーは他の共重合成分により共重合されていてもよいが、繊維形成性、形成された繊維の機械的性質の点から、共重合量は２０モル％以下、特に１０モル％以下であるのが好ましい。また、ホルマール化（ＦＡ化）などのアセタール化等の処理または架橋処理が施されていないことが、繊維シート形成時の繊維間接着性を保持する点で望ましい。なお、該ポリビニルアルコール系繊維は、ビニルアルコール系ポリマーのみから構成されている必要はなく、他のポリマーを含んでいても構わない。勿論、他のポリマーとの複合紡糸繊維、混合紡糸繊維（海島繊維）であっても構わない。本発明においてポリビニルアルコール系繊維は高強度であることが望まれるので、ビニルアルコール系ポリマーを８０重量％以上含むポリビニルアルコール系繊維であることが好ましい。繊維の形成方法は、湿式法（芒硝浴、アルカリ浴、有機溶剤浴）、乾式法、乾湿式法のいずれでもよく、紡糸後、さらに熱延伸（湿熱延伸、乾熱延伸）、熱固定等が行われ、熱延伸倍率、熱固定温度等を調節することにより、熱水溶解温度が１００℃よりも低く、８５℃よりも高いポリビニルアルコール系繊維を得ることができる。また、株式会社クラレにより商品名「VN２０２００」などとして市販されている。
該繊維の単繊維繊度は、セパレート性、薄型化の点から３．３ｄｔｅｘ以下、好ましくは１．１ｄｔｅｘ以下、さらに好ましくは、０．８ｄｔｅｘ以下であり、抄紙性、内部圧力の増大を抑制する点から０．０１ｄｔｅｘ以上が好ましく、さらに好ましくは０．１ｄｔｅｘ以上である。また、繊維長は単繊維繊度に応じて適宜設定すればよいが、抄紙性等の点から繊維長０．５〜１０ｍｍが好ましく、特に１〜５ｍｍとするのが好ましい。
【００２９】
（繊維Ｂ）
また本発明では、上記した繊維Ａの他に、バインダー性能（湿式法で繊維シート形成時および形成後の加熱により溶解して、繊維Ａ間を接着させる性能）を有する、熱水溶解温度が８０℃未満のポリビニルアルコール系繊維(繊維Ｂ)（ポリビニルアルコール・バインダー繊維とも称する）が加えられているのが、繊維間の接着をより強固にして、繊維シートの機能を高める点で好ましい。これに適したポリビニルアルコール・バインダー繊維の熱水溶解温度としては、６０℃よりも高く、８０℃未満であることが好ましく、さらに好ましくは７０℃〜８０℃である。かかる繊維Ｂは、平均重合度は５００〜３０００程度、ケン化度９５〜９９モル％のポリビニルアルコール系ポリマーから構成された繊維が好適に使用される。勿論、他のポリマーとの複合紡糸繊維、混合紡糸繊維（海島繊維）であっても構わない。電解液吸液性、機械的性能等の点からはビニルアルコール系ポリマーを３０重量％以上、好ましくは５０重量％以上、さらに好ましくは８０重量％以上含むポリビニルアルコール繊維を用いることが好ましい。
ポリビニルアルコール・バインダー繊維は、上記繊維Ａと同様に繊維形成を行った後、繊維Ａに比して熱延伸・熱固定の度合いを小さくすることにより、上記の熱水溶解温度を有するポリビニルアルコール系繊維を形成することができる。繊度は、水分散性、他成分との接着性、ポアサイズ等の点から０．０１〜３ｄｔｅｘ程度であるのが好ましく、０．１〜２．５ｄｔｅｘであるのがより好ましく、繊維長は１〜５ｍｍ程度であるのが好ましい。ポリビニルアルコール・バインダー繊維は、株式会社クラレにより商品名「ＶＰＢ１０１」、「ＶＰＢ０４１」などとして市販されている。
本発明の非水系電池用セパレータに、繊維Ｂをバインダー成分として加える場合には、その配合量は繊維シートの質量に対して３〜２０質量％が好ましい。繊維Ｂが３質量％未満であると、必要なバインダー効果の発現が不十分であり、２０質量％を超える場合には、繊維間の空隙を塞ぐため、通気度を減少させる結果となり好ましくない。
【００３０】
（ガラス繊維）
本発明において、前記の繊維Ａまたは繊維Ａと繊維Ｂに、ガラス繊維を加えて繊維シートを形成するのが好ましい。ガラス繊維としては、特に限定されないが、なかでも最大繊維径が３０μｍ以下で、平均繊維径が０．１〜１．０μｍの粉砕処理されたガラス繊維を２０〜５０質量％配合して繊維シートを形成するのが好ましい。
ガラス繊維の最大径が３０μｍよりも大きいと、一定以上の薄葉化をする上で好ましくない。好ましくは、２０μｍ以下、さらに好ましくは１０μｍ以下である。
また、前記ガラス繊維の平均繊維径が０．１μｍ未満であると細かすぎて繊維シート作成時に抄き網からガラス繊維が抜け落ちてしまい歩留まりが悪くなる傾向があり、１．０μｍよりも大きいとセパレータのポアサイズが大きくなり電池用のセパレータとして十分な遮蔽性が得られにくくなる。好ましくは０．２〜０．８μｍ、より好ましくは０．３〜０．７μｍである。
また、ガラス繊維の粉砕処理後の濾水度は、１００ｍｌ以上、より好ましくは、２００ｍｌ以上であることが好ましい。１００ｍｌ未満であると粉砕が不十分である。
さらに前記ガラス繊維の配合量が２０質量％より少ないと、セパレータの遮蔽性が悪くなる傾向にあり、５０質量％よりも多いと、セパレータの強度が低下する傾向にある。好ましくは２５〜４５質量％、より好ましくは３０〜４０質量％である。
【００３１】
本発明の繊維シートに用いるガラス繊維は、特に限定されないが、市販の繊維径０．１〜１．０μｍのガラス繊維を粉砕処理することにより得るのが好ましく、ショットとして含まれる繊維径３０μｍ以上の繊維を除去するのが好ましい。
粉砕処理方法としては物理的な粉砕方法、例えば、球状のセラミック等を充填した容器内で粉砕処理するミル方式、回転するブレードにより粉砕するミキサー方式、ディスク間の摺り合わせ粉砕するリファイナー方式などによる粉砕方法が挙げられ、より好ましくはスラリー状で処理する湿式粉砕処理方法が好適である。処理前もしくは処理後、或いは処理前後に遠心法でのショットとして含まれる繊維径３０μｍ以上の繊維を除去する工程を入れても構わない。
【００３２】
（セルロース系繊維）
本発明の繊維シートを、セルロース系繊維を加えて形成してもよい。セルロース繊維としては、セルロースをアミノキサイドなどの有機溶剤に溶解して紡糸して得られる有機溶剤系のセルロース繊維、再生セルロース繊維、各種の木材パルプやコットンリンターなどの天然セルロース繊維、それらのマーセル化物、叩解物などをあげることができる。とくに、有機溶剤系のセルロース繊維の叩解物、天然セルロースの叩解物が、フィブリル化した繊維の存在により網状構造を有する繊維シートを形成することができるので望ましい。
本発明においては、繊維A、さらには繊維Bが加えられた繊維に、上記のセルロース繊維が加えられることにより、繊維シート中にフィブリル化による繊維の絡み合いが導入されるので、柔軟性があり、遮蔽性のあるシートを得ることができる。
従来、セルロース系繊維のみにより形成された紙が電池セパレータとして用いられているが、所定の強度的性質を得るように、緻密なシートを形成すると通気性が低くなるという問題を有していた。これに対して、本発明では、セパレータを構成する繊維の主体を特定のポリビニルアルコール系繊維とすることにより、機械的性質、厚さ、通気性・抵抗等のバランスを取りながら、さらに、セルロース系繊維を加えることにより、シートに柔軟性と遮蔽性を与えて、より優れたセパレータを形成することができる。繊維シートに加えるセルロース系繊維としては、繊維シート中に７０質量％未満、より好ましくは、６０質量％、さらに好ましくは５０質量％未満含まれるのが好ましい。また、用いられるセルロース系繊維は、繊度が０．５ｄｔｅｘ〜２．0ｄｔｅｘ、繊維長が１ｍｍ〜５ｍｍの範囲にあるのが好ましく、叩解度は、１００ｍｌ以下、より好ましくは５０ｍｌ以下であるのが好ましい。
【００３３】
(繊維シート形成)
本発明のセパレータは、上記の繊維Ａを用いて、好ましくは、繊維Ｂ、さらには、ガラス繊維またはセルロース系繊維を加えて、例えば湿式不織布とすることにより形成することができるが、その湿式不織布の製造方法は特に限定されない。例えば一般の湿式抄紙機を用いることにより効率的に所望の湿式不織布を製造できる。用いる抄き網としては、円網、短網、長網等が挙げられ、これらの抄き網を単独で用いて単層としても、また抄き網の組み合わせによる複数層の抄き合せとしても良い。地合斑のない均質で電気特性に優れた紙を得る点からは複数層の抄き合せとすることが好ましく、なかでも短網−円網抄紙機にて２層抄き合せ紙とするのが好ましい。湿式抄紙機により抄き上げた後にヤンキー型乾燥機等で乾燥することで目的とする非水系電池用セパレータが得られる。勿論、加熱乾燥後、必要に応じて熱プレス加工等をさらに行うこともできる。さらには、界面活性剤処理等の親水化処理を行うことで、電解液吸液性を向上させることも可能である。
【００３４】
（セパレータの特性）
非水系電池用のセパレータとしては、セパレータを電池に取付ける加工工程を通過するに必要な引張強力[繊維シート長手(縦)方向]や、活物質等との接触に耐える突刺強力を備えている必要があり、また、イオン透過性を確保するために多孔性（通気性）のあるものがよい。そして、厚さは小さい方が所定容積に電極材料をより多く充填できることから望ましい。強度的性質と通気性、厚さとは、相反する特性であるが、本発明に係る繊維シートは、熱水溶解温度が１００℃よりも低く、８５℃よりも高いポリビニルアルコール系繊維を用いて形成することにより、繊維構造を維持しながら繊維交点において接合を生じるために、ポリビニルアルコール系繊維の有する高強度特性が生かされ、所望の性能を有する繊維シートが少ない目付で得られる。
具体的には、セパレータの厚さは、繊維Aまたは繊維Aと繊維Bにセルロース繊維を加えてセパレータが形成された場合には、５〜３０μｍの範囲内にあることが好ましく、かつ、セパレータの厚さ(μｍ)に対する繊維シートの縦方向引張強力（ｋｇ／１５ｍｍ）との比は、下記式を満足することが好ましく、本発明によれば、以下の実施例に示すように、この条件を満足するセパレータを得ることができる。
セパレータ（繊維シート）の縦方向強度／セパレータの厚さ（μｍ）＞０．０５
上記の式において、さらに好ましくは、＞０．１０である。
【００３５】
また、上記繊維Aまたは繊維Aと繊維Bにガラス繊維を加えてセパレータが形成された場合には、具体的には、セパレータの厚さは９〜３０μｍの範囲内にあることが好ましく、密度は０．６〜１．０ｇ／ｃｍ３に範囲内であることが好ましく、かつ、セパレータの縦方向引張強力（ｋｇ／１５ｍｍ）は、電池組み立て時の工程通過性に必要な０．６以上であることが好ましく、一方で電池組み立て後は電極で挟まれた状態となるため電解液浸漬後での縦引張強力（ｋｇ／１５ｍｍ）は０．０４以上が好ましく、それ未満であると電池への衝撃や振動でセパレータの形状が保てなくなってしまう。本発明によれば、以下の実施例に示すように、この条件を満足するセパレータを得ることができる。
【００３６】
（非水系電池）
本発明のセパレータを用いた非水系電池は、正極、負極、非水電解液と上記のセパレータを備える。そのほか必要に応じて非水系電池の技術分野で通常使用されている他の部材を備えていてもよい。本発明の非水系電池は、その形状は特に制限されず、コイン型、ボタン型、ペーパー型、円筒型、角型等、種々の形状を取りうることができる。
【００３７】
（正極）
正極活物質としては、一次電池では、フッ化黒鉛（ＣＦＸ）、ＭｎＯ２、Ｖ２Ｏ５、ＳＯＣｌ２、ＳＯ２、ＦｅＳ２、ＣｕＯ、ＣｕＳなどが好適なものとして挙げられる、なかでもフッ化黒鉛、ＭｎＯ２が好ましい。二次電池では、Ｖ２Ｏ５、Ｎｂ２Ｏ５等の金属酸化物、Ｌｉ（１−Ｘ）ＮｉＯ２、Ｌｉ（１−Ｘ）ＭｎＯ２、Ｌｉ（１−Ｘ）Ｍｎ２Ｏ４、Ｌｉ（１−Ｘ）ＣｏＯ２、Ｌｉ（１−Ｘ）ＦｅＯ２等のリチウム含有複合酸化物、ＬｉＦｅＰＯ４などのポリアニオン系リチウム遷移金属化合物等の導電性ポリマー等があげられる。なお、この例示におけるＸは０〜１の数を表す。これらの正極活物質は、単独で、または二種以上を組み合わせて用いてもよい。これらのうち、高エネルギー密度が可能であるとともに安全性にも優れるため、層状構造またはスピネル構造のＬｉ（１−Ｘ）ＣｏＯ２、Ｌｉ（１−Ｘ）ＮｉＯ２、Ｌｉ（１−Ｘ）ＭｎＯ２が好ましく、とくに、ＬｉＣｏＯ２、ＬｉＮｉＯ２、ＬｉＭｎ２Ｏ４が好ましい。
【００３８】
（負極）
負極は、正極同様にリチウム、ナトリウム等のアルカリ金属イオン、カルシウム等のアルカリ土類金属イオンを吸蔵放出でき、組み合わせた正極よりも卑な電位で正極と同種の金属イオンを吸蔵放出しうる負極活物質を含有する。高い電池容量が得られることからリチウムイオンを吸蔵放出するものが望ましい。こうした特性を有するものとしては、リチウム金属、炭素質物（人造黒鉛、天然黒鉛、難黒鉛化炭素材料、易黒鉛化低温焼成炭素材料等）、チタン酸リチウム、硫化鉄、酸化コバルト、リチウムアルミニウム合金、スズ酸化物などが挙げられる。さらに、負極の作動電位が金属リチウムの電位に対して０．５Ｖよりも貴となる活物質が望ましい。こうした活物質を選択することにより、過充電もしくは過大電圧充電時におけるリチウム金属の析出反応を抑制することができ、より高い安全性を実現できる。この点から、負極活物質としては、チタン酸リチウムが最も望ましい。さらに、２種以上の負極活物質を混合して用いることもできる。形状としてはりん片状、繊維状、球状など各種形状のものが可能である。
【００３９】
（電解液）
電解質に用いられる溶媒としては、エチレンカーボネート（ＥＣ）、プロピレンカーボネート（ＰＣ）、ジメチルカーボネート（ＤＭＣ）、メチルエチルカーボネート（ＭＥＣ）、ジエチルカーボネート（ＤＥＣ）、γ−ブチロラクトン（ＢＬ）、アセトニトリル（ＡＮ）、酢酸エチル（ＥＡ）、トルエン、キシレンまたは酢酸メチル（ＭＡ）などを挙げることができる。また、電解質に含まれるアルカリ金属塩としては、過塩素酸リチウム、六フッ化リン酸リチウム、四フッ化ホウ酸リチウム、六フッ化砒素リチウム、トリフルオロメチルスルホン酸リチウム、ビストリフルオロメチルスルホニルイミドリチウム、ビスペンタフルオロエチルスルホニルイミドリチウムなどのリチウム塩を用いることができる。
前記電解質には、イオン液体を用いることも可能である。使用環境が６０℃以下である場合は、環状・鎖状カーボネート類やラクトン類などを用いることでレート特性や充放電サイクル特性、パルス放電特性などに優れた電池を構成しうる。一方、使用環境の最大温度が６０℃を超える場合は、溶媒成分の揮発、さらには引火等のないイオン液体類を用いることが望ましい。この場合は、イオン液体とアルカリ金属塩からなることを特徴とする。
【００４０】
上記の正極、セパレータおよび負極を積層して電極群を構成し、非水電解質がこれに保持され、容器に収納されて電池が形成される。
【実施例】
【００４１】
本発明に係るセパレータについて実施例を示して具体的に説明するが、本発明はこれらの実施例に限定されるものではない。実施例において、各物性値は以下のようにして測定した。【００４２】
＜ポリビニルアルコール系繊維の熱水溶解温度℃＞
試験長５ｃｍのポリビニルアルコール系繊維のトウに荷重０．９ｇｆ／５００ｄｔｅｘの錘を取り付けたものを試料とし、該試料を５００ｃｃの水（２０℃）中で吊るし、昇温速度１℃／分で昇温して、繊維が溶断したときの温度を熱水溶解温度とした。【００４３】
＜叩解度＞[（濾水度） ＣＳＦ ml]
ＪＩＳ Ｐ ８１２１「パルプの濾水度試験方法」に準じてカナダ標準濾水度を測定した。【００４４】
＜平均繊維径  μｍ＞
走査型電子顕微鏡（日立製作所社製「Ｓ−５１０」）により倍率５０００倍で撮影したガラス繊維の拡大写真から、無作為に２０本の繊維を選び、それらの繊維径を測定し、その平均値を平均繊維径とした。【００４５】
＜最大繊維径  μｍ＞
走査型電子顕微鏡（日立製作所社製「Ｓ−５１０」）により倍率５０００倍でガラス繊維を１０箇所撮影し、撮影した10箇所中で最大径となるガラス繊維を最大繊維径とした。【００４６】
＜目付＞
試料長さ方向より、１００×１００ｍｍの試験片を採取し、水分平衡状態の質量を測定し、１ｍ２当りに換算して求めた。【００４７】
＜厚さ ｍｍ、密度 ｇ／ｃｍ３＞
ＪＩＳ Ｐ ８１１８「紙及び板紙の厚さと密度の試験方法」に準じて測定した。【００４８】
＜引張強力＞
ＪＩＳ Ｐ８１１３「紙及び板紙の引張強さ試験方法」に準じて、繊維シートの縦方向の引張強力を測定した。【００４９】
＜突刺強力＞
ＫＥＳ−Ｇ５ハンディ圧縮試験機（カトーテック（株）製）を使用して測定を行った。サンプルをφ１０ｍｍ径の円形に固定し、径１ｍｍ、Ｒ０．５ｍｍの針を使って貫通試験を行い、その時の圧力の強さ（ｇ）を測定した。【００５０】
＜通気度 ｃｃ／ｃｍ２／ｓ＞
ＪＩＳ Ｌ １０９６ ６．２７「一般織物試験方法 通気性」に準じ、フラジール形試験機にて測定した。【００５１】
＜インピーダンス（抵抗値）＞
試料を、１モル％の四フッ化ホウ素リチウム液［キシダ化学（株）、１ｍｏｌ／Ｌ  ＬｉＢＦ４／ＥＣ（エチルカーボネート）：ＥＭＣ（エチルメチルカーボネート（３：７ｖ／ｖ％）］に２０℃、３０℃浸漬し、保液十分な状態（３０秒液切りした状態）で、測定雰囲気（２０℃×６５％）にてインピーダンス測定器［国洋電気工業（株）製：ＫＣ−５４７  ＬＣＲ  ＭＥＴＥＲ］で測定した。【００５２】
＜電解液含浸保管後強力＞
幅１５ｍｍ×長さ１７０ｍｍにカットした試料を、ＬＩＢ用電解液［キシダ化学（株）製、電解質：ＬｉＢＦ６  １ｍｏｌ／Ｌ、溶媒：ＥＣ（エチレンカーボネート）とＥＭＣ(エチレンメチルカーボネート)とを、３：７（Ｖ／Ｖ％）に配合した混合溶媒］に、グローボックス内で浸漬して、密封容器に入れ、６０℃に設定された乾燥機内で３ケ月保管し、保管後の引張強力を求めた。【００５３】
（実施例１）
熱水溶解温度９５℃、繊度０．３ｄｔｅｘ、繊維長２ｍｍｍのポリビニルアルコール（ＰＶＡ）繊維（未ＦＡ化繊維）（株式会社クラレ製、商品名「VN２０２００」）（構成繊維１）と、熱水溶解温度７２℃、繊度１．１ｄｔｅｘ、繊維長３ｍｍのポリビニルアルコール系繊維（株式会社クラレ製、商品名「ＶＰＢ１０１」）（構成繊維２）、１．７ｄｔｅｘ、繊維長３ｍｍの溶剤紡糸セルロース繊維（レンチング社製、商品名「テンセル」）をパルパーとファイバライザにて叩解し、ＣＳＦ１０ｍｌのフィブリル化したもの（構成繊維３）を調整し、構成繊維１を５０％、構成繊維２を１５％、構成繊維３を３５％の配合率（質量％）で混合してスラリーを調整し、丸網抄紙機を用いて抄紙し、抄紙後ドライヤー（ドライヤー温度１３０℃）で乾燥し、ついで熱プレス機で処理温度２００℃、線圧１００Kgｆ／ｃｍで処理して、目付１０．３ｇ／ｍ２、厚さ１３μｍ、密度０．７９ｇ／ｍ３のシートを作製した。【００５４】
（実施例２）
構成繊維３の叩解度を実施例１の１０ｍｌから５０ｍｌに変えるほかは、実施例１と同様の構成繊維１および構成繊維２を用いて、構成繊維１を４０％、構成繊維２を１５％および構成繊維３を４５％の配合率で混合してスラリーを調整し、実施例１と同様にして抄紙、抄紙後ドライヤーで乾燥、熱プレス機で処理して、目付９．８ｇ／ｍ２、厚さ１２μｍ、密度０．８２ｇ／ｍ３のシートを作製した。【００５５】
（実施例３）
実施例１と同様の構成繊維１、構成繊維２および構成繊維３を用いて、構成繊維１を５０％、構成繊維２を１５％および構成繊維３を３５％の配合率で混合してスラリーを調整し、実施例1と同様にして抄紙し、抄紙後ドライヤーで乾燥、ついで熱プレス機で処理して、目付１０．１ｇ／ｍ２、厚さ２５μｍ、密度０．４０ｇ／ｍ３のシートを作製した。なお、厚さの調整は熱プレス機のクリアランスを調整して行った。【００５６】
（実施例４）
実施例１と同様の構成繊維１、構成繊維２および構成繊維３を用いて、構成繊維１を５０％、構成繊維２を１５％および構成繊維３を３５％の配合率で混合して、スラリーを調整し、実施例１と同様に抄紙し、抄紙後ドライヤーで乾燥、熱プレス機で処理して、目付７．１ｇ／ｍ２、厚さ９μｍ、密度０．７９ｇ／ｍ３のシートを作製した。【００５７】
（比較例１）
実施例１〜４のシートの代わりに、ポリエチレンフィルム（目付９ｇ／ｍ２、厚さ２０μｍ、密度０．４５ｇ／ｃｍ３）を用いた。【００５８】
（比較例２）
繊度１．１、繊維長３ｍｍのアセテート繊維（構成繊維１）と、実施例１におけると同じ構成繊維２および構成繊維３を用いて、構成繊維１を５０％、構成繊維２を１５％および構成繊維３を３５％の配合率で配合して、スラリーを調整し、丸網抄紙機を用いて抄紙した。抄紙後ドライヤーで乾燥し、ついで熱プレス機で処理して、目付８ｇ／ｍ２、厚さ２０μｍ、密度０．４０ｇ／ｍ３のシートを作製した。【００５９】
（比較例３）
熱水溶解温度１００℃以上、繊度０．３ｄｔｅｘ、繊維長２ｍｍのポリビニルアルコール繊維（ＦＡ化繊維）（株式会社クラレ製、商品名「VN３０２００」）（構成繊維Ｉ）と、実施例１において用いたと同じ構成繊維２および構成繊維３とを用いて、構成繊維１を５０％、構成繊維２を１５％、構成繊維３を３５％の配合率で混合して、スラリーを調整し、丸網抄紙機を用いて抄紙し、抄紙後ドライヤーで乾燥、熱プレス機で処理して、目付１０．２ｇ／ｍ２、厚さ１５μｍ、密度０．６８ｇ／ｍ３のシートを作製した。【００６０】
（比較例４）
構成繊維３の叩解度を実施例１の１０ｍｌから５０ｍｌに変えるほかは、実施例１で用いたのと同じ構成繊維１および構成繊維２を用い、構成繊維１を２０％、構成繊維２を１５％、構成繊維３を６５％の配合率で配合して、スラリーを調整し、丸網抄紙機を用いて抄紙し、抄紙後ドライヤーで乾燥、熱プレス機で処理して、目付１０．３ｇ／ｍ２、厚さ１３μｍ、密度０．７９ｇ／ｍ３のシートを作製した。【００６１】
（比較例５）
実施例１で用いた構成繊維２と、叩解度を５０ｍｌとした構成繊維３とを用いて、構成繊維２を１５％、構成繊維３を８５％の配合率で配合して、スラリーを調整し、丸網抄紙機を用いて抄紙し、抄紙後ドライヤーで乾燥し、ついで熱プレス機で処理して、目付１０．３ｇ／ｍ２、厚さ１３μｍ、密度０．７９ｇ／ｍ３のシートを作製した。【００６２】
（比較例６）
熱水溶解度８０℃、繊度０．４ｄｔｅｘ、繊維長４ｍｍのポリビニルアルコール系繊維（未ＦＡ化繊維）（構成繊維１）と、実施例１におけると同じ構成繊維２および構成繊維３を用いて、構成繊維１を５０％、構成繊維２を１５％および構成繊維３を３５％の配合率で配合して、スラリーを調整し、丸網抄紙機を用いて抄紙し、抄紙後ドライヤーで乾燥したが、構成繊維１および構成繊維２のポリビニルアルコールの溶解によりシートを形成することができなかった。【００６３】
実施例１〜４および比較例１〜６のシートについて、シートを構成している構繊維の仕様を表１に、シートの性能（引張強力、突刺強力、通気度、抵抗値、引張強力／厚さ比）を表２に示す。また、実施例１と比較例４のシートについて電解液含浸保管後の強力を測定した結果を表３に示す。【００６４】
【表１】
2013180073.tif 000002
【００６５】
【表２】
2013180073.tif 000003
【００６６】
【表３】
2013180073.tif 000004
【００６７】
（１）熱水溶解温度９５℃のポリビニルアルコール系繊維（構成繊維１）（配合量：５０％）に、セルロース繊維（構成繊維３）とポリビニルアルコール・バインダー繊維（構成繊維２）を配合して形成したシートでは、厚さ当たりの強度的性質に優れるとともに、通気度に優れたシート（セパレータ）が得られた(実施例１)。
（２）セルロース繊維の叩解度を高くし（１０→５０ｍｌ）かつ配合率を３５→４５％と高くし、構成繊維１の配合率を５０％から４０％に低くしても、本発明の特徴（厚さあたりの強度的性質および通気度に優れている）を保持している(実施例２)。
（３）実施例１と同様にシートを形成し、嵩高く形成したシートでは、強度／厚さ比は低下するが、強度そのものは維持され、通気度が増す（実施例３）。
（４）実施例１と同様の構成繊維を用いて、厚みを薄くして形成したシートでは、強度的性質を維持しながら、通気度の高いシートが得られた（実施例４）。
（５）ポリエチレンフィルムをセパレータに使用すると、強度的性質は優れているが、通気度が非常に低い点が欠点となる(比較例１)。
（６）アセテート繊維を５０％配合した繊維シートでは、繊維間の接着が弱く、強度／厚さ比が０．０１４であり、実用レベルに達していないと判断される（比較例２）
（７）熱水溶解度１００℃以上のポリビニルアルコール系繊維(ＦＡ化繊維)を配合して形成したシートでは、通気度は得られているが、強度的性質、強度／厚さ比において見劣りがする。（比較例３）。
（８）熱水溶解度９５℃のポリビニルアルコール系繊維（未ＦＡ化繊維）を２０％配合し、セルロース繊維の叩解度を高めた（５０ｍｌ）場合には、通気度の点で見劣りがするとともに実施例1に比べてポリビニルアルコールの配合量が少ないためか、電解液含浸前の強力に対して電解液含浸保管後強力の低下度合いが大きい結果を示した（比較例４）。
（９）セルロース繊維(叩解度１０ｍｌ)をポリビニルアルコール・バインダー繊維で接着させることにより形成されたシートでは、強度的性質が低く、通気度も低い結果であった(比較例５)。
（１０）熱水溶解度８０℃以下のポリビニルアルコール系繊維が６５％を占めると、シート形成時の水分を含んだ状態での加熱処理に耐えることができなく、安定したシートの形成が困難となる(比較例６)。【００６８】
（実施例５）
熱水溶解温度９５℃、繊度０．３ｄｔｅｘ、繊維長２ｍｍのポリビニルアルコール（ＰＶＡ）繊維（未ＦＡ化繊維）（株式会社クラレ製、商品名「ＶＮ２０２００」）（構成繊維１）と、熱水溶解温度７２℃、繊度１．１ｄｔｅｘ、繊維長３ｍｍのポリビニルアルコール系繊維（株式会社クラレ製、商品名「ＶＰＢ１０５−１」）（構成繊維２）と、ガラス繊維（製品名「Ｂ−００−Ｆ」（平均繊維径０．３３μｍ）、製造メーカー名：ラウシャファイバーインターナショナルコーポレーション、粉砕方法：アトライターＭＡ１ＳＣ型（三井三池製作所製）にφ5ｍｍのセラミックボール充填してガラス繊維１ｗｔ％スラリーを２時間処理し最大繊維径６μｍとしたものを使用）（構成繊維３）を、構成繊維１を４０％、構成繊維２を２０％、構成繊維３を４０％の配合率（質量％）で混合してスラリーを調整し、丸網抄紙機を用いて抄紙し、抄紙後ドライヤー（ドライヤー温度１３０℃）で乾燥し、ついで熱プレス機で処理温度２００℃、線圧１００ｋｇｆ／ｃｍで処理して、目付１０．３ｇ／ｍ2、厚さ１５μｍ、密度０．６９ｇ／ｍ3のシートを作製した。【００６９】
（実施例６）
構成繊維３の配合量を実施例５の４０％から３０％に変えるほかは、実施例５と同様の構成繊維１〜３を用いて、構成繊維１を５０％、構成繊維２を２０％、構成繊維３を３０％、の配合率で混合してスラリーを調整し、実施例５と同様にして抄紙、抄紙後ドライヤーで乾燥、熱プレス機で処理して、目付９．８ｇ／ｍ2、厚さ１５μｍ、密度０．６５ｇ／ｍ3のシートを作製した。【００７０】
（実施例７）
構成繊維３をガラス繊維（製品名「Ｂ−０２−Ｆ」（平均繊維径０．４６μｍ）、製造メーカー名：ラウシャファイバーインターナショナルコーポレーション）とする以外は実施例５と同様の配合比率で混合してスラリーを調整し、実施例５と同様にして抄紙し、抄紙後ドライヤーで乾燥、ついで熱プレス機で処理して、目付１０．１ｇ／ｍ2、厚さ１５μｍ、密度０．６７ｇ／ｍ3のシートを作製した。なお、厚さの調整は熱プレス機のクリアランスを調整して行った。【００７１】
（実施例８）
実施例５と同様の構成繊維１、構成繊維２および構成繊維３を用いて、実施例５と同様の配合比率で混合して、スラリーを調整し、実施例５と同様に抄紙し、抄紙後ドライヤーで乾燥、熱プレス機で処理時の線圧を４０ｋｇｆ／ｃｍに変更して、目付１４．９ｇ／ｍ2、厚さ２０μｍ、密度０．７５ｇ／ｍ3のシートを作製した。【００７２】
（実施例９）
構成繊維３として製品名「Ｂ−１５−Ｆ」（平均繊維径1．４μｍ）、製造メーカー名：ラウシャファイバーインターナショナルコーポレーション）のガラス繊維を用いること以外は、実施例５と同様の配合比率で混合してスラリーを調整し、実施例５と同様にして抄紙し、抄紙後ドライヤーで乾燥、ついで熱プレス機で処理して、目付９．７ｇ／ｍ2、厚さ１５μｍ、密度０．６５ｇ／ｍ3のシートを作製した。【００７３】
（実施例１０）
構成繊維３の配合量を実施例５の４０％から１０％に変えるほかは、実施例５と同様の構成繊維１〜３を用いて、構成繊維１を７０％および構成繊維２を２０％、構成繊維３を１０％の配合率で混合してスラリーを調整し、実施例５と同様にして抄紙、抄紙後ドライヤーで乾燥、熱プレス機で処理して、目付１０．８ｇ／ｍ2、厚さ１５μｍ、密度０．７２ｇ／ｍ3のシートを作製した。【００７４】
（比較例７）
熱水溶解温度１００℃以上、繊度０．３ｄｔｅｘ、繊維長２ｍｍのポリビニルアルコール繊維（ＦＡ化繊維）（株式会社クラレ製、商品名「VN３０２００」）（構成繊維１）と、実施例５において用いたと同じ構成繊維２および構成繊維３とを用いて、構成繊維１を４０％、構成繊維２を２０％、構成繊維３を４０％の配合率で混合して、スラリーを調整し、丸網抄紙機を用いて抄紙し、抄紙後ドライヤーで乾燥、熱プレス機で処理して、目付１０．４ｇ／ｍ2、厚さ１５μｍ、密度０．６９ｇ／ｍ3のシートを作製した。【００７５】
（比較例８）
構成繊維３の配合量を実施例５の４０％から６０％に変えるほかは、実施例５と同様の構成繊維１〜３を用いて構成繊維１を２０％、構成繊維２を２０％、構成繊維３を６０％の配合率で混合してスラリーを調整し、実施例５と同様にして抄紙、抄紙後ドライヤーで乾燥、熱プレス機で処理して、目付１０．６ｇ／ｍ2、厚さ１５μｍ、密度０．７１ｇ／ｍ3のシートを作製した。【００７６】
実施例５〜１０および比較例７〜８のシートについて、シートを構成している構成繊維の仕様を表４に、シートの性能（引張強力、突刺強力、通気度、抵抗値、引張強力／厚さ比）を表５に示す。実施例５と実施例９のシートについて電解液含浸保管後の強力を測定した結果を表６に示す。【００７７】
【表４】
2013180073.tif 000005
【００７８】
【表５】
2013180073.tif 000006
【００７９】
【表６】
2013180073.tif 000007
【００８０】
（１）熱水溶解温度９５℃のポリビニルアルコール系繊維（構成繊維１）（配合量：４０％）に、ポリビニルアルコール・バインダー繊維（構成繊維２）（配合量：２０％）を配合し、さらに平均繊維径０．３３μｍ、最大繊維径６μｍのガラス繊維（構成繊維３）（配合量：４０％）を加えて形成したシートでは、強度的性質に優れるとともに、通気度に優れたシート（セパレータ）が得られ、また、電解液含浸前の強力に比べて電解液含浸保管後強力の低下程度は、ポリビニルアルコールの配合量が同程度の実施例１と同程度であった(実施例５)。
（２）構成繊維１の配合量を４０％から５０％に増やし、構成繊維３の配合量を実施例５の４０％から３０％に低くしても、本発明の特徴（強度的性質および通気度に優れている）を保持している(実施例６)。
（３）構成繊維３の平均繊維径を０．４６μｍとした以外は実施例５と同様に形成したシートでは、強度および通気度が維持される（実施例７）。
（４）実施例５と同様の構成繊維を用いて、目付、厚みを厚くして形成したシートでは、強度的性質が向上する（実施例８）。
（５）構成繊維３として、平均繊維径が１．４μｍのガラス繊維を４０％配合した繊維シートでも、好ましいシートが得られる（実施例９）。
（６）構成繊維１の配合量を７０％に増やし、構成繊維３の配合量を実施例５の４０％から１０％に変えることにより形成されたシートでは、通気度が高くなるが、セパレータとして使用可能である（実施例１０）。
（７）熱水溶解度１００℃以上のポリビニルアルコール系繊維(ＦＡ化繊維)を配合して形成したシートでは、通気度は得られているが、強度的性質において見劣りがする（比較例７）。
（８）熱水溶解度９５℃のポリビニルアルコール系繊維（未ＦＡ化繊維）〔構成繊維I〕を２０％配合した場合には、通気度の点で見劣りがする（比較例８）。
【産業上の利用可能性】
【００８１】
本発明の非水系電池用セパレータによりセパレータの薄型化を達成することができ、非水系電池がかかる該セパレータを具備することにより性能の向上を図ることができるので、産業上の利用可能性がある。【００８２】
以上のとおり、実施例を示しながら、本発明を具体的に説明したが、当業者であれば本明細書を見て、自明な範囲内で種々の変更および修正を容易に想定するであろう。したがって、そのような変更および修正は、特許請求の範囲から定まる発明の範囲内のものと解釈される。
【国際調査報告】
2013180073.tif 000008
2013180073.tif 000009
2013180073.tif 000010
2013180073.tif 000011